АРБОЛИТОВАЯ СМЕСЬ
WOOD CONCRETE MIXTURE

Изобретение, относится к промышленности строительных материалов, в частности к производству изделий (плит, блоков) из древесно-цементных композиций, используемых преимущественно в малоэтажном строительстве.
3
Известна арболитовая смесь, содержащая, кг/м: цемент 310; древесную дробленку 140; известь 19; хлорид кальция 6; раствор пенообразователя 190 [1]. Такая смесь содержит большое количество дорогостоящих вяжущих (цемент, известь).
Задача изобретения состоит в сокращении расхода вяжущих.
Технический результат достигается тем, что арболитовая смесь, содержащая цемент, древесную дробленку, известь, воду, пенообразователь, в качестве пенообразователя содержит пенообразователь ПБ-2000, древесную дробленку, измельченную до размера частиц не более 5 мм, и дополнительно включает омыленную канифоль при следующем соотношении компонентов, мас.%: цемент 40-45; известь 5-7; пенообразователь ПБ-2000 0,3-0,35; омыленная канифоль 0,003-0,005; указанная древесная дробленка остальное, причем водоцементное отношение составляет 1,1-1,3.
3
Для приготовления смеси подготавливают и дозируют сырьевые компоненты: цемент (портландцемент, шлакопортландцемент, белый цемент), древесную дробленку, известь, пенообразователь ПБ-2000 (соответствующий требованиям ТУ 2481-185-05744685-01, плотностью 1000-1200 кг/м, pH 7-10, кратность пены рабочего раствора с объемной долей пенообразователя 4 %, устойчивость пены не менее 360 с), омыленную канифоль, воду.
Составы арболитовой смеси приведены в таблице.
Компоненты
Содержание, мас.%:
состав № 1
состав № 2
состав № 3
Портландцемент
40
-
-
Шлакопортландцемент
-
43
-
Белый цемент
-
-
45
Известь
7
6
5
Пенообразователь ПБ-2000
0,35
0,33
0,3
Омыленная канифоль
0,003
0,004
0,005
Древесная дробленка
- частицы размером 1-3 мм
52,647
-
-
- частицы размером 1-5 мм
-
50,666
-
- частицы размером 1 мм
-
-
49,695
Водоцементное отношение
1,3
1,2
1,1
Арболитовую смесь приготовляют следующим образом.
2
В пеногенераторе взбивают пену из смеси пенообразователя с водой, добавляют омыленную канифоль. Смешивание всех компонентов бетона происходит в шнековом смесителе, в который сначала подают сухие компоненты: цемент, молотую до удельной поверхности 4000 см/г негашеную известь, предварительно измельченную до получения частиц размером не более 5 мм древесную дробленку, а затем приготовленную пену. Из смесителя приготовленную смесь равномерно распределяют по площади предварительно смазанных маслом металлических форм и оставляют до затвердевания. Затем готовые изделия извлекают из форм и транспортируют на склад. Прочность изделий, полученных из арболитовой смеси, в возрасте 28 сут составит не менее 1,5 МПа.
Источник информации
1. Патент РФ №2177926, 2000.